(57)【要約】ポリシロキサンポリマーを、末端またはペンダント光退色性光開始剤部分と共有結合させることにより形成されるシリコーン高分子光開始剤が開示されている。このシリコーン高分子光開始剤を含む液体シリコーンの光学的に透明な接着剤組成物は、ディスプレイデバイスにおけるカバーガラス、タッチパネルおよび偏光子の封止および接着に特に適している。【特許請求の範囲】
【請求項１】
下記構造：
【化１】
2020531594.tif 000022
〔式中、
Ｍは、それぞれ独立して、アルキル、アリール、アルコキシ、Ｈ、ビニルまたはそれらの組み合わせであり；
Ｒは、それぞれ独立して、アルキル、アリール、フルオロアルキル、トリアルキルシロキシ、トリアリールシロキシまたはそれらの組み合わせであり；
Ｘは、二価のアルキレン、アリーレン、オキシアルキレン、オキシアリーレン、エステル、イミド、アミド、アルコール、炭酸塩、ウレタン、尿素、硫化物、エーテル、若しくはそれらの誘導体、またはそれらの組み合わせを有する、直鎖状、環状または分枝状のリンクであり；
Ｙは、アルキル、アリール、アルコキシ、ベンゾキシ、アシルまたはベンゾイルであり；
Ｚは、アルキルまたはアリールであり；
ＮおよびＱは異なっていて、独立して、アルキル、アリール、トリアルキルシロキシ、トリアリールシロキシ、アルコキシ、アミン、エステル、エポキシ、アクリレート、メタクリレート、Ｈ、ビニルまたはそれらの誘導体であり；
ｎ≧１であり;
ｍ、ｑ、ｒ≧０である〕
を有し、かつ、重量平均分子量（Ｍｗ）が１００〜３００，０００ｇ／ｍｏｌである、高分子光開始剤。
【請求項２】
Ｍが、独立して、アルキル、アリール、アルコキシまたはＨであり、
Ｒが、独立して、アルキルまたはアリールであり、
Ｎが、脂環式１，２−エポキシド、１，２−プロピレンオキシド、１，３−プロピレンオキシド、グリシジルエポキシドであり、
Ｑが、アクリレートまたはメタクリレートの誘導体であり、かつ、
ｎ、ｍ、ｑ、ｒ≧１である、請求項１に記載の高分子光開始剤。
【請求項３】
下記構造：
【化２】
2020531594.tif 000023
を有する、請求項２に記載の高分子光開始剤。
【請求項４】
下記構造式：
【化３】
2020531594.tif 000024
〔式中、ｎ＝１である〕
を有する、請求項１に記載の高分子光開始剤。
【請求項５】
下記構造：
【化４】
2020531594.tif 000025
〔式中、Ｍｅはメチルである〕
を有する、請求項４に記載の高分子光開始剤。
【請求項６】
下記構造式：
【化５】
2020531594.tif 000026
〔式中、Ｍｅはメチルであり、Ｒはアルキルまたはアリールであり、ｎおよびｍ≧１である〕
を有する、請求項１に記載の高分子光開始剤。
【請求項７】
下記構造式：
【化６】
2020531594.tif 000027
〔式中、ｍ、ｎおよびｑ≧１である〕
を有する、請求項１に記載の高分子光開始剤。
【請求項８】
下記構造式：
【化７】
2020531594.tif 000028
〔式中、
Ｍは独立して、アルキル、アリール、アルコキシまたはＨであり、
Ｒは独立して、アルキルまたはアリールであり、かつ、
Ｎは、脂環式１，２−エポキシド、１，２−プロピレンオキシド、１，３−プロピレンオキシド、グリシジルエポキシド、アクリレート、メタクリレート、Ｈまたはそれらの誘導体である〕
を有する、請求項７に記載の高分子光開始剤。
【請求項９】
下記構造式：
【化８】
2020531594.tif 000029
〔式中、ＲおよびＲ’は、独立して、アルキルまたはアリールであり、
ＮおよびＱは、独立して、アルキル、アリール、フルオロアルキル、アルコキシ、ベンゾキシまたはＨであり、
Ｘは、アルキレン、アリーレン、オキシアルキレン、オキシアリーレン、エステル、イミド、アミド、アルコール、炭酸塩、ウレタン、尿素、硫化物、エーテル、若しくはそれらの誘導体、またはそれらの組み合わせを含む、直鎖状、環状または分枝状リンクであり、
Ｙは、アルキル、アリール、アルコキシ、ベンゾキシ、アシルまたはベンゾイルであり、
Ｚは、アルキルまたはアリールであり、
ｍおよびｎは、独立して、≧１である〕
を有し、かつ、重量平均分子量（Ｍｗ）が１００〜３００，０００ｇ／ｍｏｌである、高分子光開始剤。
【請求項１０】
下記構造式：
【化９】
2020531594.tif 000030
〔式中、ＲおよびＲ’は、アルキルまたはアリールであり、ＮおよびＱは、アルキル、アクリルまたはアルコキシである〕
を有する、請求項９に記載の高分子光開始剤。
【請求項１１】
下記構造式：
【化１０】
2020531594.tif 000031
を有する、請求項１０に記載の高分子光開始剤。
【請求項１２】
下記構造式：
【化１１】
2020531594.tif 000032
を有する、請求項１０に記載の高分子光開始剤。
【請求項１３】
モノアシルホスフィン酸を、ペンダントエポキシ官能基を有するポリシロキサンポリマーと反応させる工程を含む、請求項１〜８のいずれかに記載の高分子光開始剤の製造方法。
【請求項１４】
モノアシルホスフィン酸を、末端エポキシ官能基を有するポリシロキサンポリマーと反応させる工程を含む、請求項９〜１１のいずれかに記載の高分子光開始剤の製造方法。
【請求項１５】
酸または塩基触媒の存在下で、トリアルコキシシラン変性ＭＡＰＯをシラノール末端ポリシロキサンポリマーと反応させる工程を含む、請求項９〜１１のいずれかに記載の高分子光開始剤の製造方法。
【請求項１６】
白金触媒の存在下で、アリル変性ＭＡＰＯを水素化物末端ポリシロキサンポリマーと反応させる工程を含む、請求項１２に記載の高分子光開始剤の製造方法。
【請求項１７】
（ａ）約０．１〜約３０％の、請求項１〜１２のいずれかに記載の高分子光開始剤、
（ｂ）約６０〜約９９．９％の、約１００〜５００，０００ｇ／ｍｏｌの重量平均分子量を有する、（メタ）アクリロキシアルキルまたは（メタ）アクリロキシアルキルアルコキシ官能性ポリシロキサン、および、
（ｃ）約０〜約２０％の、（メタ）アクリロキシアルキル官能性シラン、シランＵＶ架橋剤、水分架橋剤、シラン接着促進剤、加水分解性ポリジメチルシロキサンポリマーおよび／または鎖延長剤
を含み、
硬化した接着剤が、５００ｎｍでＡＳＴＭ  Ｅ９０３に従って測定した場合に、９０％を超える透過率を有する、ＵＶ硬化性の光学的に透明なシリコーン接着剤組成物。
【請求項１８】
（メタ）アクリロキシアルキルまたは（メタ）アクリロキシアルキルアルコキシ末端ポリシロキサンポリマーが、α、ω−末端キャップＲＲ’ｎＲ’’２−ｎＳｉＯ基〔式中、Ｒは、（メタ）アクリロキシエチルまたは（メタ）アクリロキシプロピルであり、Ｒ’はアルコキシであり、Ｒ’’はアルキルであり、０≦ｎ≦２である〕を有する、請求項１７に記載のＵＶ硬化性の光学的に透明なシリコーン接着剤組成物。
【請求項１９】
請求項１７または１８に記載のＵＶ硬化性の光学的に透明なシリコーン接着剤組成物を含む物品。
【請求項２０】
（１）請求項１〜１２のいずれかに記載の高分子光開始剤を含む請求項１７または１８に記載のＵＶ硬化性シリコーン接着剤組成物を調製する工程、
（２）第一基材を準備する工程、
（３）第一基材上に接着剤組成物をコーティングする工程、
（４）前記コーティング上に第二基材を積層する工程、
（５）３８０〜４１０ｎｍで第一基材または第二基材のいずれかを通るＵＶ光により接着剤組成物を硬化させる工程、
を含む、電子デバイスの製造方法。
【発明の詳細な説明】
【技術分野】
【０００１】
本発明は、光学的に透明なシリコーン系コーティングおよび接着剤に適するシリコーン高分子光開始剤に関する。シリコーン高分子光開始剤は、光学ディスプレイ用途、例えば、ＬＣＤディスプレイ、ＬＥＤディスプレイ、タッチスクリーンなどに特に適している。
【背景技術】
【０００２】
スマートフォン、モバイル機器、自動車用ディスプレイ、屋外用ディスプレイ、フレキシブルで折り畳み可能なディスプレイおよびワイヤレスリーディングデバイス用の光学ディスプレイ用途に対する需要が高まっている。フィルム（ＯＣＡ）および液体（ＬＯＣＡ）の両方として光学的に透明な接着剤は、光学表示装置における透明カバー、タッチパネル、ディフューザー、リジッドコンペンセーター、ヒーター、偏光子、リターダーなどの光学ディスプレイ用途において基材層を接着するシリコーン系の接着剤である。これらの基材を結合することに加えて、ＯＣＡまたはＬＯＣＡはさまざまな層間の空隙を埋め、画像品質とディスプレイの耐久性を向上させる。
【０００３】
ＬＯＣＡは多くの課題に直面している。１つの重要な課題は、シリコーン系接着剤組成物に溶けない多くの市販の光開始剤の適合性である。市販の光開始剤をシリコーン系接着剤に組み込むと、光透過率が低下し、ＬＯＣＡフィルムのヘイズを生じる。この現象は、熱と湿度によって悪化する。また、ＰＥＴフィルムやＵＶフィルターフィルムのような透明なプラスチックは、特に約４００ｎｍ未満の波長で一部のＵＶ放射を阻害するため、ＵＶ光によるＬＯＣＡフィルムの硬化が問題となる。しかしながら、従来の非光退色性赤方偏移光開始剤は、ＵＶ光分解後に有色断片を生成し、その結果、ＬＯＣＡはもはや光学的に無色ではない。
【０００４】
シリコーン系コーティングおよび接着剤に可溶性または適合性の光開始剤を提供するために、いくつかの試みがなされてきた。例えば、米国特許第４，５３４，８３８号および第４，５３６，２６５号は、平均で少なくとも２つのシロキサン単位を有するオルガノポリシロキサン光開始剤を開示している。ただし、該オルガノポリシロキサン光開始剤は４００ｎｍを超えるＵＶ吸収を有しておらず、ＰＥＴフィルムや他のプラスチックカバーフィルムを介してＵＶ硬化することはできない。
【０００５】
米国特許第４，５０７，１８７号は、非加水分解性Ｓｉ−Ｃ結合を介してシリコーンに結合したギ酸アリロイルフォト部位を含むポリオルガノシロキサン光開始剤を開示している。それらは、光硬化性シリコーン樹脂およびエチレン性不飽和モノマーのための効果的な光開始剤であるが、光退色性ではない。光分解後の有色断片は、ディスプレイ用途においては許容されない。
【０００６】
同様に、国際公開第２００４／１０８７９９号は、２つの酸素間にメチレン基を有するポリオルガノシロキサンポリマー光開始剤を開示している。これらの光開始剤もまた、光退色性ではない。
【０００７】
国際公開第２０１１／０５３６１５号は、インデノ縮合ナフトピランフォトクロミック化合物を含むフォトクロミック材料を含有するシランおよびシロキサンを開示している。フォトクロミック材料は、ウレタンコーティング組成物との適合性を向上させるが、光分解後にインデノ融合ナフトピランの強い有色断片が生成される。
【０００８】
米国特許第６，３９９，８０５号は、光退色性光開始剤、ビスアシルホスフィンオキシド（ＢＡＰＯ）およびモノアシルホスフィンオキシド（ＭＡＰＯ）を開示している。これらの光開始剤は、シリコーン接着剤組成物と適合しない。
【０００９】
Ｊ．Ｏｒｇａｎｏｍｅｔ．Ｃｈｅｍ．２００４、６８９、３２５８−３２６４および中国特許出願１０３３３３２７６号は、長波吸収光開始剤を含むアルコキシシランを開示している。しかしながら、シランはシリコーン系接着剤組成物とは相溶性がなく、これらは濁った混合物を形成する。
【先行技術文献】
【特許文献】
【００１０】
【特許文献１】米国特許第４，５３４，８３８号明細書
【特許文献２】米国特許第４，５３６，２６５号明細書
【特許文献３】米国特許第４，５０７，１８７号明細書
【特許文献４】国際公開第２００４／１０８７９９号
【特許文献５】国際公開第２０１１／０５３６１５号
【特許文献６】米国特許第６，３９９，８０５号明細書
【発明の概要】
【発明が解決しようとする課題】
【００１１】
したがって、当技術分野においては、ヘイズおよび着色のないシリコーン系の光学的に透明な接着剤組成物に完全に適合し、光分解後および高温高湿条件下でのエイジング後に可視光に対して完全に透明な光退色性光開始剤に対する要求がある。本発明は、この要求を満たす。
【課題を解決するための手段】
【００１２】
本発明は、シリコーン系接着剤またはコーティング組成物と適合する高分子光開始剤を提供する。該高分子光開始剤は、光学デバイス、特に種々の基材を封止および接着するのに有用である。硬化した組成物は、広範囲の温度で長時間にわたって光透過性と光学効率を向上させ、ディスプレイデバイスにおける層間に接着結合をもたらす。
【００１３】
本発明の一態様は、下記構造：
【化１】
2020531594.tif 000002
〔式中、
Ｍは、それぞれ独立して、アルキル、アリール、アルコキシ、Ｈ、ビニルまたはそれらの組み合わせであり；
Ｒは、それぞれ独立して、アルキル、アリール、フルオロアルキル、トリアルキルシロキシ、トリアリールシロキシまたはそれらの組み合わせであり；
Ｘは、二価のアルキレン、アリーレン、オキシアルキレン、オキシアリーレン、エステル、イミド、アミド、アルコール、炭酸塩、ウレタン、尿素、硫化物、エーテル、若しくはそれらの誘導体、またはそれらの組み合わせを有する、直鎖状、環状または分枝状のリンクであり；
Ｙは、アルキル、アリール、アルコキシ、ベンゾキシ、アシルまたはベンゾイルであり；
Ｚは、アルキルまたはアリールであり；
ＮおよびＱは異なっていて、独立して、アルキル、アリール、トリアルキルシロキシ、トリアリールシロキシ、アルコキシ、アミン、エステル、エポキシ、アクリレート、メタクリレート、Ｈ、ビニルまたはそれらの誘導体であり；
ｎ≧１であり;
ｍ、ｑ、ｒ≧０である〕
を有し、かつ、重量平均分子量（Ｍｗ）が１００〜３００，０００ｇ／ｍｏｌである、高分子光開始剤を対象とする。
【００１４】
本発明の別の態様は、
下記構造式：
【化２】
2020531594.tif 000003
〔式中、ＲおよびＲ’は、独立して、アルキルまたはアリールであり、
ＮおよびＱは、独立して、アルキル、アリール、フルオロアルキル、アルコキシ、ベンゾキシまたはＨであり、
Ｘは、アルキレン、アリーレン、オキシアルキレン、オキシアリーレン、エステル、イミド、アミド、アルコール、炭酸塩、ウレタン、尿素、硫化物、エーテル、若しくはそれらの誘導体、またはそれらの組み合わせを含む、直鎖状、環状または分枝状リンクであり、
Ｙは、アルキル、アリール、アルコキシ、ベンゾキシ、アシルまたはベンゾイルであり、
Ｚは、アルキルまたはアリールであり、
ｍおよびｎは、独立して、≧１である〕
を有し、かつ、重量平均分子量（Ｍｗ）が１００〜３００，０００ｇ／ｍｏｌである、高分子光開始剤を対象とする。
【００１５】
本発明の別の態様は、モノアシルホスフィン酸（ＭＡＰＯ酸）および／または（メタ）アクリル酸を、ペンダントまたは末端エポキシ官能基のいずれかを含むエポキシポリジメチルシロキサンポリマーと反応させる工程を含む、高分子光開始剤の製造方法を対象とする。
【００１６】
本発明の別の態様は、高分子光開始剤の製造方法を対象とする。シラン変性モノアシルホスフェート（ＭＡＰＯ−ＴＭＳ）をシナノール末端ポリシロキサンポリマーと、酸または塩基触媒の存在下で反応させて、末端シリコーン高分子光開始剤を生成する。
【００１７】
さらに、本発明の他の態様は、高分子光開始剤の製造方法を対象とする。アリル変性モノアシルホスフェート（ＭＡＰＯ−ＴＭＳ）をＨ末端ポリシロキサンポリマーと、白金触媒の存在下で反応させて、末端シリコーン高分子光開始剤を生成する。
【００１８】
さらに、本発明の別の態様は、上記シリコーン高分子光開始剤を含むＵＶ硬化性シリコーン接着剤組成物を対象とする。該接着剤組成物は、さらに、（メタ）アクリロキシアルキル末端シロキサンポリマーおよび／または（メタ）アクリロキシアルキルアルコキシ官能性シランを含み得る。硬化した接着剤は、５００ｎｍでＡＳＴＭ  Ｅ９０３に従って測定した場合に、９０％を超える透過率を有する。
【００１９】
別の態様において、本発明は上記高分子光開始剤を含む物品を対象とする。該物品は、ディスプレイパネル、タッチパネルまたは他の光学デバイスである。
【００２０】
さらなる態様において、本発明は、（１）第一基材を準備する工程、（２）上記高分子光開始剤を含むＵＶ硬化性シリコーン接着剤組成物を調製する工程、（３）第一基材上に前記接着剤組成物をコーティングする工程、（４）室温で、前記コーティング上に第二基材を積層する工程、および（５）３８０〜４１０ｎｍで２つの基材のうちの一つを通るＵＶ光により接着剤組成物を硬化させる工程を含む、電子デバイスの製造方法を対象とする。
【００２１】
本発明のこれらの、および他の態様を、以下の詳細な説明に記載する。いかなる場合でも、上記の要約は、本明細書に記載の請求項によってのみ定義される請求項の主題に対する制限として解釈されるべきではない。
【図面の簡単な説明】
【００２２】
【図１】図１は、実施例３の高分子光開始剤およびエポキシ官能性ＰＤＭＳ出発物質の波長に対するＵＶ−可視光吸光度のグラフである。
【図２】図２Ａは、実施例３の高分子光開始剤およびエポキシ官能性ＰＤＭＳ出発物質のＧＰＣ屈折率（ＲＩ）クロマトグラムである。図２Ｂは、実施例３の高分子光開始剤およびエポキシ官能性ＰＤＭＳ出発物質のＧＰＣ  ＵＶクロマトグラムである。
【発明を実施するための形態】
【００２３】
本明細書に引用されるすべての文書は、参照によりその全体が組み込まれる。本説明は例示的な実施形態の説明にすぎず、本発明のより広範な態様を限定することを意図するものではないことを当業者は理解するべきである。
【００２４】
本明細書で使用される「アルキル」という用語は、Ｃ１〜Ｃ２４の炭素を含み、該部位の炭素原子間に単結合のみを含む一価の直鎖状、環状または分枝状の部位をいい、例えばメチル、エチル、プロピル、イソプロピル、ｎ−ブチル、ｓｅｃ−ブチル、イソブチル、ｔｅｒｔ−ブチル、ｎ−ペンチル、ｎ−ヘキシル、ヘプチル、２，４，４−トリメチルペンチル、２−エチルヘキシル、ｎ−オクチル、ｎ−ノニル、ｎ−デシル、ｎ−ウンデシル、ｎ−ドデシル、ｎ−ヘキサデシル、ｎ−オクタデシルおよびｎ−エイコシルをいう。
【００２５】
本明細書で使用される「アリール」という用語は、単環（例えば、フェニル）または複数の縮合（縮合）環を有する、６〜２４個の炭素原子の一価不飽和芳香族炭素環基であって、少なくとも１つの環が芳香族（例えば、ナフチル、ジヒドロフェナントレニル、フルオレニルまたはアントリル）であるものをいう。好ましい例としては、フェニル、メチルフェニル、エチルフェニル、メチルナフチル、エチルナフチルなどが挙げられる。
【００２６】
本明細書で使用される「アルコキシ」という用語は、−Ｏ−Ｒ基〔式中、Ｒは上記で定義されたアルキルである〕をいう。
【００２７】
本明細書で使用される「アルキレン」という用語は、該部位の炭素原子間に単結合のみを含む二価の直鎖状、環状または分枝状の部位をいい、例えば、メチレン、エチレン、プロピレン、イソプロピレン、ｎ−ブチレン、ｓｅｃ−ブチレン、イソブチレン、ｔｅｒｔ−ブチレン、ｎ−ペンチレン、ｎ−ヘキシレン、ｎ−ヘプチレン、２，４，４−トリメチルペンチレン、２−エチルヘキシレン、ｎ−オクチレン、ｎ−ノニレン、ｎ−デシレン、ｎ−ウンデシレン、ｎ−ドデシレン、ｎ−ヘキサデシレン、ｎ−オクタデシレンおよびｎ−エイコシレンをいう。
【００２８】
本明細書で使用される「アリーレン」という用語は、単環（例えば、フェニレン）または複数の縮合（縮合）環を有する６〜２０個の炭素原子の二価不飽和芳香族炭素環基であって、少なくとも１つの間が芳香族（例えば、ナフチレン、ジヒドロフェナントレニレン、フルオレニレンまたはアントリレン）であるものをいう。好ましい例としては、フェニレン、ナフチレン、フェナントレニレンなどが挙げられる。
【００２９】
本明細書で使用される「（メタ）アクリロキシ基」という用語は、アクリロキシおよびメタクリロキシ基の両方を表す。
【００３０】
本明細書で使用する場合、上記の基はさらに置換されていても非置換であってもよい。置換されている場合、該基の水素原子は、アルキル、アルケニル、アルキニル、シクロアルキル、シクロアルケニル、シクロアルキニル、アリール、ヘテロアリール、ヘテロアリシクリル、アラルキル、ヘテロアラルキル、（ヘテロアリシクリル）アルキル、ヒドロキシ、保護されたヒドロキシル、アルコキシ、アリールオキシ、アシル、エステル、メルカプト、アルキルチオ、アリールチオ、シアノ、ハロゲン、カルボニル、チオカルボニル、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、Ｃ−カルボキシ、保護されたＣ−カルボキシ、Ｏ−カルボキシ、イソシアナト、チオシアナト、イソチオシアナト、ニトロ、トリアルキルシリル、トリアリールシリル、トリアルキルシロキシ、トリアリールシロキシル、スルフェニル、スルフィニル、スルホニル、ハロアルキル、ハロアルコキシ、トリハロメタンスルホニル、トリハロメタンスルホンアミド、およびアミノ（モノ−およびジ−置換アミノ基を含む）、およびそれらの保護された誘導体から、独立して選択される１つ以上の置換基により置換される。アリールが置換される場合、アリール基上の置換基は、シクロアルキル、シクロアルケニル、シクロアルキニルおよびヘテロシクリルを含む、アリール基と縮合した非芳香族環を形成してもよい。
【００３１】
すべてのパーセンテージ、部および比は、特に明記しない限り、本発明の組成物の総重量に基づく。記載された成分に関係するそのような重量はすべて、活性レベルに基づくため、市販品に含まれ得る担体または副生成物は含まれない。
【００３２】
本明細書で使用される場合、ポリマーまたはオリゴマーは、約5個のモノマー単位よりも大きなモノマー単位からなる高分子である。本発明においては、ポリマーとオリゴマー、またはポリマーの、とオリゴマーの、を互換的に使用する。
【００３３】
本明細書で使用される用語「光学的に透明」または「光学的透明度」は、５００ｎｍでＡＳＴＭ  Ｅ９０３に従って測定された、９０％以上のフィルムの透過率をいう。
【００３４】
本明細書に使用される用語「光学的に透明な接着剤」および「ＯＣＡ」は互換的に使用され、光学的透明性を有する接着剤を指す。用語ＯＣＡは、当技術分野で十分に確立されている。ＯＣＡフィルムは通常、フィルム、光学的に透明な接着フィルムとしてキャストされる。
【００３５】
本明細書に使用される用語「液体の光学的に透明な接着剤」および「ＬＯＣＡ」は互換的に使用され、光学的透明性を有する液体接着剤を指す。用語ＬＯＣＡは、当技術分野で十分に確立されています。
【００３６】
本明細書で使用される用語「ディスプレイデバイス」および「電子デバイス」は、互換的に使用され、カバーフロントシートと基材バックシート間にインク、印刷回路または活性発光層などの様々な部材を有し、電子の流れを操作することにより稼働する物品をいい、例えば、フレキシブルで折り畳み可能なディスプレイ、自動車用ディスプレイ、屋外用ディスプレイ、ＬＣＤディスプレイ、ＬＥＤディスプレイなどのディスプレイ、タッチスクリーン、携帯電話；タブレットＰＣ；テレビ；ノートＰＣ；デジタルカメラ；フォトフレーム；カーナビゲーションなどをいう。
【００３７】
本発明は、シリコーンＯＣＡおよびＬＯＣＡ組成物において良好な溶解性および相溶性を有し、ＱＵＶ、ＱＳｕｎおよび高温高湿の１０００時間エイジング条件下で、低ヘイズおよび高パーセント透過率（％Ｔ）などの光学特性を改善する新規クラスの高分子光開始剤を提供する。該高分子光開始剤は、ポリシロキサンポリマー骨格鎖と光開始部位の両方を含む。特に、高分子光開始剤は、ポリマー鎖に共有結合したペンダント基または末端基として光開始部位を有するポリシロキサンポリマーを提供する。
【００３８】
種々の光開始剤部位を、高分子光開始剤の形成に使用し得る。例えば、ベンゾフェノンおよびその誘導体、アセトフェノンおよびその誘導体、アシルホスフィンオキシドおよびその誘導体、ベンゾインエーテル誘導体、アントラキノン、チオキサントン、トリアジンまたはフルオレノン誘導体などが挙げられる。一般に、ＵＶ光開始剤は、ノリッシュＩ型光開始剤とノリッシュＩＩ型光開始剤に分類される。本発明の目的のために、ノリッシュＩ型光開始剤には、カルボニル基の代わりに別の官能基が存在し、開裂がこの基とα炭素原子との間の結合に関係するものも含まれる。Ｉ型開始剤には、ベンゾイン誘導体、ベンジルケタールおよびアセトフェノン誘導体などの芳香族カルボニル化合物が含まれる。ＩＩ型光開始剤には、ベンゾフェノン、ベンジルおよびチオキサントンなどの芳香族ケトンが含まれる。水素引き抜きを伴うノリッシュＩＩ型反応により、ノリッシュＩＩ型光開始剤は光への暴露で分解する。これは分子内反応である。脂肪族ケトンの場合、水素は上記の官能基に対応する基へγ−位から離脱し得る。さらに、トリアジン、ヘキサアリールビスイミダゾールおよび染料に基づく光開始剤も存在する。多くのノリッシュＩ型光開始剤は光退色を示し、適当な波長に曝されると照射時間とともに吸光度が減少する。これは、光分解生成物の吸収特性が元の開始剤分子と異なるために生じる。光退色が特に顕著であるα−開裂性光開始剤の２つのクラスは、スペクトルの３６５  ｎｍ領域におけるアリールホスフィンオキシドと、４５０ｎｍ領域における置換チタノセンである。光退色は、厚みのあるポリマー部品と着色コーティングの光重合にとって特に重要である。
【００３９】
いずれのノリッシュ型光開始剤も本発明の高分子光開始剤に使用し得るが、本発明において好ましい光開始剤は、光への暴露でノリッシュＩ型反応により分解し、光開始剤のカルボニル化合物の光開裂がアシルラジカルおよびアルキルラジカルを生成するものである。特に、本発明において好ましい光開始剤は光退色特性を示すものである。
【００４０】
一実施態様において、Ｓｉ  ＬＯＣＡは、光学的に透明なカバーシートまたはフロントシートを通して硬化され、光開始剤は、カバーまたは基材シートが透明であり、波長の放射を吸収できなければならない。例えば、接着剤がソーダ石灰ガラスカバープレートを介して硬化される場合、光開始剤は３２０ｎｍを超える顕著なＵＶ吸収を持たなければならない。３２０ｎｍ未満の紫外線放射は、ソーダ石灰ガラスカバープレートに吸収され、接着フィルムの光開始剤に到達できない。接着剤が４００ｎｍ以下でカットオフ吸光度のあるＰＥＴフィルムを介して硬化される場合、光開始剤は４００ｎｍを超えるＵＶ吸収を持つか、赤方偏移光増感剤を含む必要がある。一実施形態において、高分子光開始剤の光開始剤部位はアシルホスフィンオキシドである。アシルホスフィンオキシドの例は、モノアシルホスフィンオキシド（ＭＡＰＯ）およびビス（アシル）ホスフィンオキシド（ＢＡＰＯ）である。ＭＡＰＯおよびＢＡＰＯは化学修飾によって高分子光開始剤に組み込むことができるが、市販の光開始剤も化学修飾によって組み込むことができる。そのような市販の光開始剤としては、ＢＡＳＦから入手可能なＩＲＧＡＣＵＲＥ（登録商標）８１９、ＬＵＣＩＲＩＮ（登録商標）ＴＰＯ（２、４、６−トリメチルベンゾイルジフェニルホスフィンオキシド）、ＬＵＣＩＲＩＮ（登録商標）ＴＰＯ−Ｌ（エチル２、４、６−トリメチルベンゾイルフェニルホスフィネート）が挙げられる。
【００４１】
本発明の高分子光開始剤のポリマー成分として有用なポリシロキサンポリマーは、ＬＯＣＡ組成物とも適合性がある。一般に、そのようなポリシロキサンポリマーは、ヒドロキシ（シラノール）、アルコキシ、水素化物、ビニル、アミン、エポキシ、（メタ）アクリロキシアルキルまたはそれらの混合物の、α、ω−末端キャップ官能基を有するポリジオルガノシロキサンポリマーであり、該ポリジオルガノシロキサンポリマーは、（ＲＲ’ＳｉＯ）〔式中、ＲおよびＲ’は独立してアルキルまたはアリールである〕の少なくとも２つのモノマー単位を有するものである。好ましいポリジオルガノシロキサンポリマーは、ヒドロキシ、アルコキシ、水素化物、ビニル、アミン、エポキシ、（メタ）アクリロキシアルキルまたはそれらの混合物の末端キャップ官能基を有するポリジメチルシロキサンポリマー（ＰＤＭＳ）である。
【００４２】
本発明の高分子光開始剤におけるポリマー主鎖として別の有用なポリジオルガノシロキサンポリマーとしては、ポリジアルキルシロキサン、ポリジアリールシロアキサン、および、モノマー単位（ＲＲ’ＳｉＯ）のいくつかの有機置換基ＲまたはＲ’がビニル、水素化物、アルコキシ、フルオロアルキル、アミノアルキル、エポキシアルキル、（メタ）アクリロキシアルキルまたはそれらの混合物で置換されたポリアルキルアリールシロキサンが挙げられる。そのようなポリマーの好ましい例には、水素化物、アルコキシ、エポキシアルキル、（メタ）アクリロキシアルキルまたはそれらの混合物のペンダント官能基を含むモノマー単位のいくつかを有するポリジメチルシロキサンポリマー（ＰＤＭＳ）が含まれる。
【００４３】
骨格中のポリシロキサンポリマーの化学構造は、例えば（メタ）アクリルＣ＝Ｃ、アルコキシＳｉ（ＯＲ）４−ｎまたはそれらの混合物などのペンダントＵＶ若しくは水分硬化性官能基を含む。これらの官能基は、ＵＶ光または水分の存在下でシリコーンＯＣＡまたはＬＯＣＡ硬化プロセス中にさらに架橋を受け、これによりポリマー樹脂からの光開始剤のブリードアウトが減少する。さらに、高分子光開始剤中のアミンおよびエポキシ官能基の存在は、ディスプレイデバイスにおける種々の基材に対するシリコーンＯＣＡまたはＬＯＣＡの接着をさらに促進する。
【００４４】
ポリシロキサン骨格と光開始部位との間の化学共有スペーサーは、ＵＶ照射時の光開始部位の分解の干渉を最小限に抑えるよう選択される。また、スペーサーは高分子光開始剤の熱安定性に影響すべきでない。有用なスペーサーは、直鎖状、環状または分枝状の有機部位を含み、二価アルキレン、アリーレン、オキシアルキレン、オキシアリーレン、炭酸塩、カルバメート、尿素またはそれらの誘導体若しくはそれらの組み合わせの化学構造を有する。
【００４５】
本発明の一態様は、下記構造式を有する。
【化３】
2020531594.tif 000004
〔式中、
Ｍは、それぞれ独立して、アルキル、アリール、フルオロアルキル、Ｈ、ビニルまたはそれらの組み合わせであり；
Ｒは、それぞれ独立して、アルキル、アリール、トリアルキルシロキシまたはそれらの組み合わせであり；
Ｘは、二価のアルキレン、アリーレン、オキシアルキレン、オキシアリーレン、エステル、イミド、アミド、アルコール、炭酸塩、ウレタン、尿素、硫化物、エーテル、若しくはそれらの誘導体、またはそれらの組み合わせを有する、直鎖状、環状または分枝状のリンクであり；
Ｙは、アルキル、アリール、アルコキシ、ベンゾキシ、アシルまたはベンゾイルであり；
Ｚは、アルキルまたはアリールであり；
ＮおよびＱは異なっていて、独立して、アルキル、アリール、トリアルキルシロキシ、トリアリールシロキシ、アルコキシ、アミン、エステル、エポキシ、アクリレート、メタクリレート、Ｈ、ビニルまたはそれらの誘導体であり；
ｎ≧１であり;
ｍ、ｑ、ｒ≧０である。〕
【００４６】
別の実施態様において、上記高分子光開始剤構造は、
Ｍが、アルキル、アリール、アルコキシまたはＨであり、
Ｒが、アルキルまたはアリールであり、
Ｎが、脂環式１，２−エポキシド、１，２−プロピレンオキシド、１，３−プロピレンオキシド、グリシジルエポキシドであり、
Ｑが、アクリレートまたはメタクリレートの誘導体であり、かつ、
ｎ、ｍ、ｑ、ｒ≧１
を有する。
【００４７】
好適な一実施態様において、光開始剤は下記構造式を有する。
【化４】
2020531594.tif 000005
〔式中、Ｍは独立して、アルキル、アリール、アルコキシまたはＨであり、
Ｒは独立して、アルキルまたはアリールであり、
ＮおよびＱは、脂環式１，２−エポキシド、１，２−プロピレンオキシド、１，３−プロピレンオキシド、グリシジルエポキシド、アクリレート、メタクリレート、Ｈ、またはそれらの誘導体であり、
ｍ、ｎ、ｑ、ｒ≧１である。〕
【００４８】
高分子光開始剤の別の態様は、下記構造を有する。
【化５】
2020531594.tif 000006
【００４９】
別の一実施態様において、光開始剤は下記構造式を有する。
【化６】
2020531594.tif 000007
〔式中、Ｍｅはメチル基である。〕
【００５０】
別の好ましい実施態様において、光開始剤は下記構造式を有する。
【化７】
2020531594.tif 000008
〔式中、Ｒはアルキルまたはアリールであり、Ｘは、アルキレンおよびオキシアルキレンの直鎖状、環状または分枝状のリンクの組み合わせであり、ｎおよびｍ≧１である。〕
【００５１】
別の好ましい実施態様は、下記構造式を有する光開始剤を含む。
【化８】
2020531594.tif 000009
〔式中、Ｍｅはメチルであり、Ｒはアルキルまたはアリールであり、ｎおよびｍ≧１である。〕
【００５２】
別の実施態様において、光開始剤は下記構造式を有する。
【化９】
2020531594.tif 000010
〔式中、Ｒはアルキルまたはアリールであり、Ｘはアルキレンおよびオキシアルキレンの直鎖状、環状または分枝状のリンクの組み合わせ、ｍ、ｎ、およびｑ≧１である。〕
【００５３】
好ましい実施態様は、下記構造式を有する光開始剤を含む。
【化１０】
2020531594.tif 000011
〔式中、Ｍは独立して、アルキル、アリール、アルコキシまたはＨであり、
Ｒは独立して、アルキルまたはアリールであり、
Ｎは、脂環式１，２−エポキシド、１，２−プロピレンオキシド、１，３−プロピレンオキシド、グリシジルエポキシド、アクリレート、メタクリレート、Ｈまたはそれらの誘導体である。〕
【００５４】
本発明の一実施態様において上記高分子光開始剤は、１００〜３００，０００ｇ／ｍｏｌの重量平均分子量を有する。
【００５５】
本発明の他の態様は、下記構造式を有する高分子光開始剤に関する。
【化１１】
2020531594.tif 000012
〔式中、ＲおよびＲ’は、独立して、アルキルまたはアリールであり、
ＮおよびＱは、独立して、アルキル、アリール、アルコキシ、ベンゾキシまたはＨであり、
Ｘは、アルキレン、アリーレン、オキシアルキレン、オキシアリーレン、エステル、イミド、アミド、アルコール、炭酸塩、ウレタン、尿素、硫化物、エーテル、若しくはそれらの誘導体、またはそれらの組み合わせを含む、直鎖状、環状または分枝状リンクであり、
Ｙは、アルキル、アリール、アルコキシ、ベンゾキシ、アシルまたはベンゾイルであり、
Ｚは、アルキルまたはアリールであり、
ｎおよびｍは、独立して、≧１である。〕
上記の高分子光開始剤の重量平均分子量は、１００〜３００，０００ｇ／ｍｏｌである。
【００５６】
好ましい一高分子光開始剤は、下記構造式を有する。
【化１２】
2020531594.tif 000013
〔式中、Ｘは、アルキレンおよびオキシアルキレンの直鎖状、環状または分枝状のリンクの組み合わせである。〕
【００５７】
特に好適な高分子光開始剤は、下記構造式を有する。
【化１３】
2020531594.tif 000014
【００５８】
本発明の別の実施形態は、高分子光開始剤の製造方法に関する。Ｊ．Ａｍ．Ｃｈｅｍ．Ｓｏｃ．，１９５０，７２（９），ｐｐ４２９２〜４２９３，“Ｔｈｅ  Ｓｙｎｔｈｅｓｉｓ  ｏｆ  Ｐｈｏｓｐｈｏｎｉｃ  ａｎｄ  Ｐｈｏｓｐｈｉｎｉｃ  Ａｃｉｄｓ”，Ｇｅｎｎａｄｙ  Ｍ．Ｋｏｓｏｌａｐｏｆｆ，Ｍａｒ．２０１１，Ｏｒｇａｎｉｃ  Ｒｅａｃｔｉｏｎｓ，  Ｉｎｃ．，Ｊｏｈｎ  Ｗｉｌｅｙ＆Ｓｏｎｓ，Ｉｎｃ．，に従って、または、当業者に公知の他の合成方法を用いることにより製造したモノアシルホスフィン酸（ＭＡＰＯ酸）をエポキシアルコキシシランと反応させて、シラン変性モノアシルホスフェートオキシド（ＭＡＰＯ）の中間体を形成し、ＭＡＰＯ−ＴＭＳを生成する。ＭＡＰＯ酸の例は、ベンゾイルフェニルホスフィン酸である。ＭＡＰＯ−ＴＭＳの例は、トリメトキシシリルベンゾイルフェニルホスフィネートである。酸または塩基触媒の存在下で、シラン変性ＭＡＰＯ−ＴＭＳをシナノール末端ポリシロキサンポリマーと反応させて、シリコーン高分子光開始剤を形成する。好ましい触媒は、炭化水素溶媒中で−６以下のまたは１５以上のｐＫａ値を有する。
【００５９】
一好適な触媒は塩基触媒である。塩基触媒の例は、ＫＯＨ、ＮａＯＨ、ＬｉＯＨ、有機リチウム試薬、グリニャール試薬およびそれらの混合物である。他の触媒には、スズ、チタン、アルミニウム、ビスマスなどの金属の有機金属塩が含まれる。上記触媒の組み合わせも使用できる。好ましい有機リチウム試薬には、メチル、ｎ−ブチル、ｓｅｃ−ブチル、ｔ−ブチル、ｎ−ヘキシル、２−エチルヘキシルおよびｎ−オクチルリチウムなどのアルキルリチウムが含まれる。他の有用な触媒には、フェニルリチウム、ビニルリチウム、リチウムフェニルアセチリド、リチウム（トリメチルシリル）アセチリド、リチウムシラノレートおよびリチウムシロキサノレートが含まれる。一般に、反応混合物におけるリチウムの量は、反応物の重量に基づいて１ｐｐｍ〜約１０，０００ｐｐｍ、好ましくは約５ｐｐｍ〜約１，０００ｐｐｍである。触媒系で使用される有機リチウム触媒の量は、シラノール基含有反応物の反応性および重合性エチレン性不飽和基を含むアルコキシシランの反応性に依存する。選択される量は、当業者により容易に決定され得る。反応後、有機リチウム触媒を二酸化炭素と反応させ、炭酸リチウムとして沈殿させ、遠心分離、ろ過などの固液分離手段によって反応混合物から除去することができる。
【００６０】
より具体的には、高分子光開始剤の製造方法は、（１）シラノール末端ポリジオルガノシロキサンポリマー、（メタ）アクリロキシ基を有するアルコキシシラン、および有機リチウム触媒の混合物を形成すること、および（２）水分非存在下で所望の量のシラノールキャッピングが生じるまで前記混合物を撹拌しながら反応させることを含む。実質的に完全なキャッピングが望ましい場合、シラノール基とアルコキシシランの当量比は、好ましくは約１：０．９５〜約１：１．５、より好ましくは約１：１〜約１：１．２である。キャッピングが必要なレベルに達した後、減圧下で穏やかに加熱することにより、反応混合物に残っている揮発性物質を除去できる。揮発性物質の除去中に、反応混合物に不活性ガスを通してもよい。
【００６１】
別の実施態様において、高分子光開始剤の合成は、ＭＡＰＯ酸と、ペンダントまたは末端エポキシ官能基のいずれかを含むエポキシポリシロキサンポリマーとの反応により開始され、シリコーン高分子光開始剤を形成する。エポキシポリシロキサンポリマーは、米国特許第４，３１３，９８８号、第６，１８７，８３４号または当該分野で公知の他の方法に従って製造することができる。また、エポキシポリシロキサンポリマーのいくつかは、Ｇｅｌｅｓｔ、Ｄｏｗ  Ｃｏｒｎｉｎｇ、Ｗａｃｋｅｒなどから市販されている。
【００６２】
本発明の別の実施態様は、高分子光開始剤の製造方法に関する。ＭＡＰＯ酸とハロゲンおよびＣ＝Ｃ官能基の両方を含むＣ３−Ｃ２４アルケンとの反応により生成されるアリルまたはビニル変性モノアシルホスフィン酸（ＭＡＰＯ酸）を、Ｐｔ、Ｒｈ、Ｒｕの遷移金属錯体の触媒下で、末端またはペンダント水素化物（ＳｉＨ）ポリシロキサンポリマーと反応させる。好ましい触媒は、スペイア触媒Ｈ２ＰｔＣｌ６、カルステッド触媒またはアルケン安定化白金のような白金金属錯体である。
【００６３】
一実施態様において高分子光開始剤の調製は、有機溶媒中ほぼ室温でから有機溶媒の還流温度で実施される。適当な有機溶媒または溶媒の混合物は、ヘキサン、ヘプタン、オクタンおよびイソオクタンなどのアルカン；トルエンおよびキシレンなどの芳香族炭化水素；エチル、プロピル、酢酸ブチルなどのエステル；クロロベンゼン、クロロホルム、塩化メチレンなどのハロゲン化炭化水素；メタノール、エタノール、イソ−プロパノール、エチレングリコールおよびエチレングリコールモノメチルエーテルなどのアルカノール；ジエチルエーテルおよびジブチルエーテルなどのエーテル；またはそれらの混合物である。好ましい溶媒には、ヘキサン、ヘプタン、キシレン、トルエン、テトラヒドロフランおよびそれらの混合物が含まれる。
【００６４】
別の実施態様において、シリコーン高分子光開始剤の調製は、室温でおよび最高１５０℃まで適切に実施することができる。
【００６５】
本発明の高分子光開始剤の製造に使用されるポリシロキサンポリマーの分子量の適切な範囲は、シリコーンＯＣＡまたはＬＯＣＡ組成物の所望する最終特性および意図される最終用途に依存する。重量平均分子量（Ｍｗ）の許容範囲は約１００〜約１，０００，０００ｇ／ｍｏｌであり、好ましい範囲は約５００〜約３００，０００ｇ／ｍｏｌであり、さらにより好ましい範囲は約１，０００〜１００，０００ｇ／ｍｏｌである。平均分子量は、ポリスチレン標準を使用したゲル浸透クロマトグラフィー（ＧＰＣ）によって決定される。
【００６６】
高分子光開始剤は、ＵＶおよび／または可視光によりフリーラジカルを生成し、フリーラジカル反応性官能基を含むシリコーン接着剤組成物を硬化させる。本明細書におけるＵＶ硬化性という用語は、化学線照射による接着剤の硬化性部分の架橋、強化、硬化または加硫を指す。化学線は、電子線硬化などを、材料の化学変化を引き起こす電磁放射線である。ほとんどの場合、このような放射は紫外線（ＵＶ）または可視光である。放射線硬化の開始は、光開始剤の添加により達成される。接着剤の硬化は、紫外線（ＵＶ）または可視光への直接暴露、またはポリエステル、ポリカーボネート、ポリイミド、ガラスなどでできた透明カバーシートを介した間接暴露によって達成される。本発明の高分子光開始剤は、多種多様なＵＶ硬化性シリコーン感圧接着剤、インクおよびコーティング組成物を調製するために特に有用である。より具体的には、本発明の高分子光開始剤は、組成物が光学的透明性を必要とするため、シリコーンＯＣＡおよびＬＯＣＡ組成物において有用である。実際、該組成物は、高温高湿度条件下、長期安定性（例えば８５％ＲＨ（相対湿度）および８５℃で１０００時間にわたる安定性）を有している。
【００６７】
別の実施態様において、本発明は、（ａ）本発明の高分子光開始剤、（ｂ）（メタ）アクリルオキシ官能性ポリシロキサン液体ポリマー、および（ｃ）ＵＶ架橋剤、接着促進剤および／または鎖延長剤としての官能性シランを含む、ＵＶ硬化性シリコーンＬＯＣＡ組成物を提供する。
【００６８】
さらに別の実施態様において、本発明は、（ａ）約０．１〜約３０％の本発明の高分子光開始剤；（ｂ）約６０〜約９９．９％の、約１００〜約５００，０００ｇ／ｍｏｌの重量平均分子量（Ｍｗ）を有する（メタ）アクリロキシおよびアルコキシ官能性ポリシロキサンポリマー；（ｃ）場合により、約１０％までの湿気硬化触媒；および（ｄ）場合により、ＵＶ架橋剤、水分架橋剤、接着促進剤および／または鎖延長剤として最大１０％のシラン、を含むＵＶおよび湿気硬化性シリコーンＬＯＣＡ組成物を提供する。
【００６９】
上記組成物中の成分を、ミキサー中、約１０℃〜約１００℃で一緒に混合してシリコーンＬＯＣＡを形成する。ミキサーは、機械的攪拌機、コンデンサー、温度計、加熱マントル、窒素注入口を備えており、添加漏斗に成分（ａ）、（ｂ）、（ｃ）および（ｄ）を充填し、１００℃まで加熱する。内容物を真空下、１２０ｒｐｍで約３時間混合し、次いで真空下で室温まで冷却する。
【００７０】
シリコーンＬＯＣＡ中に投入される高分子光開始剤の量は、十分な反応速度および硬化速度をもたらし、架橋および、老化に対する光学特性の優れたバランスを維持するのに十分な量でなければならない。この量は、組成物、放射線源、放射線の線量、および基材上の接着剤コーティングの厚みに依存する。一般に、この量は、シリコーンＬＯＣＡ組成物の約０．００１重量％、好ましくは約０．１〜約３０重量％の範囲である。
【００７１】
（メタ）アクリロキシアルキルまたは（メタ）アクリロキシアルキルアルコキシ官能性ポリシロキサンポリマーは、（メタ）アクリロキシアルキルまたは（メタ）アクリロキシアルキルアルコキシ末端またはペンダントポリジオルガノシロキサンポリマーであってもよい。好ましい（メタ）アクリロキシアルキルまたは（メタ）アクリロキシアルキルアルコキシ官能性シリコーンポリマーは、α、ω−末端キャップＲＲ’ｎＲ’’２−ｎＳｉＯ基〔式中、Ｒは（メタ）アクリロキシエチルまたは（メタ）アクリロキシプロピルであり、Ｒ’はアルコキシであり、Ｒ’’はアルキルであり、０≦ｎ≦２である〕を有する（メタ）アクリロキシアルキルまたは（メタ）アクリロキシアルキルアルコキシ末端ポリジオルガノシロキサンポリマーである。好ましい実施態様において、（メタ）アクリロキシアルキルアルコキシ末端ポリシロキサンポリマーは、（メタ）アクリロキシプロピルジメトキシシリル、（メタ）アクリロキシプロピルメチルメトキシシリル、（メタ）アクリロキシエチルジメトキシシリル、（メタ）アクリロキシエチルメチルメトキシシリル、またはそれらの混合物の末端官能基を有するポリジメチルシロキサンである。特に好ましい（メタ）アクリロキシアルキルアルコキシ末端ポリシロキサンポリマーは、メタクリロキシプロピルジメトキシ末端ＰＤＭＳである。（メタ）アクリロキシアルキルまたは（メタ）アクリロキシアルキルアルコキシ官能性ポリシロキサンポリマーの平均重量分子量は、約１００〜３００，０００  ｇ／ｍｏｌの範囲である。（メタ）アクリロキシアルキルまたは（メタ）アクリロキシアルキルアルコキシ官能性ポリシロキサンポリマーは、Ｈｅｎｋｅｌ  Ｃｏｒｐｏｒａｔｉｏｎから入手可能であるか、米国特許第５，３００，６０８号および第６，１４０，４４４号に従って製造される。
【００７２】
湿気硬化触媒の添加は、水分の存在下でＬＯＣＡ接着剤組成物の湿気硬化を開始する。湿気硬化触媒には、金属触媒および非金属触媒が含まれる。本発明において有用な金属触媒の金属部分の例としては、スズ、チタン、ジルコニウム、鉛、鉄コバルト、アンチモン、マンガン、ビスマスおよび亜鉛化合物が挙げられる。一実施態様において、組成物の湿気硬化を促進するのに有用なスズ化合物には、限定するものではないが、ジブチルスズジラウレート、ジブチルスズジアセテート、ジブチルスズジメトキシド、チノクトエート、イソブチルスズトリセロエート、ジブチルスズオキシド、可溶化ジブチルスズ酸化物、ジブチルスズビスジイソオクチルフタレート、ビス−トリプロポキシシリルジオクチルスズ、ジブチルスズ−アセチルアセトン、シリル化ジブチルスズジオキシド、カルボメトキシフェニルスズトリウベレート、イソブチルスズトリセロエート、ジメチルスズジブチレート、ジメチルスズジネオデカノエート、トリエチルスズタータレート、ジブチルスズジベンゾエート、オレイン酸スズ、ナフテン酸スズ、ブチルスズ−２−エチルヘキシルヘキソエート、酪酸スズ、ジオクチルスズジデシルメルカプチド、ビス（ネオデカノイルオキシ）ジオクチルスタンナン、ジメチルビス（オレオイルオキシ）スタンナンが含まれる。一好適な実施態様において、湿気硬化触媒は、ジメチルジネオデカノアテチン（ＦＯＭＲＥＺ  ＵＬ−２８Ａの商品名でＭｏｍｅｎｔｉｖｅ  Ｐｅｒｆｏｒｍａｎｃｅ  Ｍａｔｅｒｉａｌｓ  Ｉｎｃ．から入手可能）、ジオクチルスズジデシルメルカプチド（ＦＯＭＲＥＺ  ＵＬ−３２）、ビス（ネオデカノイルオキシ）ジオクチルスタンナン（ＦＯＭＲＥＺ  ＵＬ−３８）、ジメチルビス（オレオイルオキシ）スタンナン（ＦＯＭＲＥＺ  ＵＬ−５０）およびそれらの組み合わせからなる群から選択される。本発明による湿気およびＵＶ硬化性接着剤組成物において、湿気硬化触媒は、全成分の総重量に基づいて０．１〜５重量％、好ましくは０．１〜１．０重量％の量で存在する。
【００７３】
ＬＯＣＡ組成物の任意のＵＶおよび／または水分架橋剤および鎖延長剤は、式ＲａＲ’ｂＳｉ（ＯＲ’’）４−（ａ＋ｂ）〔式中、ａおよびｂは独立して０〜３であり、Ｒは（メタ）アクリロキシアルキル基であり、Ｒ’Ｒ’’はアルキルまたはアリール基である〕を有する（メタ）アクリロキシアルキルアルコキシ官能性シランである。本発明において有用な（メタ）アクリロキシアルキルアルコキシ官能性シランの例としては、（γ−アクリロキシメチル）フェネチルトリメトキシシラン、（γ−アクリロキシメチル）トリメトキシシラン、（γ−アクリロキシプロピル）メチルビス（トリメチルシロキシ）シラン、（γ−アクリロキシプロピル）メチルジメトキシシラン、（γ−アクリロキシプロピル）メチルジエトキシシラン、（γ−アクリロキシプロピル）トリメトキシシラン、（γ−アクリロキシプロピル）トリス（トリメチルシロキシ）シラン、（γ−メタクリロキシプロピル）ビス（トリメチルシロキシ）メチルシラン、（γ−メタクリロキシメチル）ビス（トリメチルシロキシ）メチルシラン、（γ−メタクリロキシメチル）メチルジメトキシシラン、（γ−メタクリロキシメチルフェネチル）トリス（トリメチルシロキシ）シラン、（γ−メタクリロキシメチル）トリス（トリメチルシロキシ）シラン、（γ−メタクリロキシプロピル）メチルジメトキシシラン、（γ−メタクリロキシプロピル）メチルジエトキシシラン、（γ−メタクリロキシプロピル）トリエトキシシラン、（γ−メタクリロキシプロピル）トリイソプロポキシシラン、（γ−メタクリロキシプロピル）トリメトキシシラン、（γ−メタクリロキシプロピル）トリス（メトキシエトキシ）シラン、（γ−メタクリロキシプロピル）トリス（トリメチルシロキシ）シランが挙げられる。好ましくは、（メタ）アクリロキシ基を有する（メタ）アクリロキシアルキルアルコキシ官能性シランは、（γ−アクリロキシメチル）フェネチルトリメトキシシラン、（γ−アクリロキシプロピル）トリメトキシシラン、（γ−アクリロキシメチル）トリメトキシシラン、（γ−メタクリロキシプロピル）トリメトキシシラン、（γ−メタクリロキシエチル）トリメトキシシラン；（γ−メタクリロキシプロピル）ジメトキシメチルシラン、またはそれらの混合物から選択される。
【００７４】
水分加水分解性シランの水分架橋剤および接着促進剤、ならびにポリマーおよび／またはオリゴマー接着促進剤を硬化性接着剤にさらに添加してもよい。有用なシラン接着促進剤の例としては、限定するものではないが、Ｃ３−Ｃ２４アルキルトリアルコキシシラン、（メタ）アクリロキシプロピルトリアルコキシシラン、クロロプロピルトリアルコキシシラン、ビニルトリアルコキシシラン、アミノプロピルトリアルコキシシラン、ビニルトリアセトキシシラン、グリシドキシプロピルトリアルコキシシラン、ベータ−（３，４−エポキシシクロヘキシル）エチルトリメトキシシラン、メルカプトプロピルトリアルコキシシランなどが挙げられる。しかしながら、ＬＯＣＡ組成物またはディスプレイデバイスにおいて活性有機成分と反応して分解するシラン接着促進剤は、電子デバイスでの使用を目的とした接着剤に添加すべきでない。有用な機能性ポリマーおよび／またはオリゴマー接着促進剤の例としては、限定するものではないが、加水分解性ＰＤＭＳポリマーまたはオリゴマー、例えば、トリアルコキシシリル（メタ）アクリレート、ジアルコキシシリル（メタ）アクリレートまたはメタクリレート基で末端キャップされたＰＤＭＳが挙げられる。接着促進剤は、通常、硬化性シリコーンＬＯＣＡ全体の０．２〜４０重量％、より好ましくは１〜２０重量％の量で使用される。
【００７５】
ＵＶ架橋剤、水分架橋剤、接着促進剤または鎖延長剤としての任意のシランまたはシロキサンポリマーの量は、通常、アクリルポリマーの０〜２０重量％、より好ましくは１〜１５重量％の量で使用される。
【００７６】
本発明の液体シリコーンＬＯＣＡ組成物は、約２０〜６０℃の範囲において約１００〜約１００，０００ｃｐｓの、好ましくは約２５〜６０℃で約１，０００〜約４０，０００ｃｐｓのブルックフィールド粘度範囲を有する。そのような粘度範囲の液体接着剤組成物は、基材への塗布または注入を容易にする良好な流動性を有する。ブルックフィールド粘度は、ＡＳＴＭ  ０１０８４−１９９７に従って、２５℃でスピンドルによりブルックフィールド回転粘度計（デジタルブルックフィールド粘度計、ＤＶ−ＩＩ＋、米国ＢＲＯＯＫＦＩＥＬＤから入手可能）を用いて測定される。試験用のスピンドルの選択は、接着剤組成物の粘度のレベルに依存するであろう。
【００７７】
光学デバイスを作製するために、液体接着剤をガラスまたは基材上にコーティングする。コーティングの手順は、当業者に周知である。次いで、コーティングされたフィルムを基材上に積層し、ＵＶＡ＆Ｖ  １−５Ｊ／ｃｍ２の線量でＵＶ硬化（Ｆｕｓｉｏｎ  ＳｙｓｔｅｍｓまたはＬＥＤ  ＵＶ光）する。
【００７８】
硬化した接着フィルムの光学特性（Ｔ％、ヘイズ％、黄色指数ｂ＊）は、ＡＳＴＭ  Ｅ９０３およびＡＳＴＭ  Ｄ１００３に従って、Ａｇｉｌｅｎｔ製のＣａｒｙ  ３００により測定できる。硬化したシリコーン接着フィルムがガラススライド間で少なくとも９０％の、好ましくは＞９９％の光透過率を示し、５００−９００ｎｍの範囲にわたり＜１％のヘイズと黄色度ｂ＊を示す場合、接着剤は光学的に透明であるとみなされる。
【００７９】
本発明のシリコーンＬＯＣＡ組成物は、光学的透明度および／または接触触覚が求められるディスプレイデバイスの接着に有用である。一実施態様において、ＬＯＣＡは、カバーレンズ、プラスチックまたは他の光学材料をディスプレイモジュール基材に接着するために使用される。ＬＯＣＡは一般に、ムラの最小化を含むデバイスの光学特性の改善、および耐久性とプロセス効率の改善に使用される。ＬＯＣＡの主な用途には、静電容量式タッチパネル、ＬＥＤ／ＯＬＥＤテレビも含まれる。
【００８０】
本発明のシリコーンＬＯＣＡを、ＬＣＤ、ＬＥＤ、タッチパネルディスプレイデバイスのカバーレンズとディスプレイモジュール基材との間のディスプレイデバイスに組み込むためのいくつかの方法がある。一実施態様において、本発明のＬＯＣＡ接着剤を、ブレードにより一方向にコーティングおよび積層することによって、デバイスの背面基材または前面カバーレンズのいずれかに塗布する。次いで、背面基材またはカバーレンズを、好ましくは真空下（＜０．１ＭＰａ）および／またはオートクレーブ内の圧力下（＜０．５ＭＰａ）でＬＯＣＡ表面に積層する。気泡のない接合には真空条件が好ましい。
【００８１】
別の実施態様において、ＬＯＣＡを第一基材上にコーティングし、その後、前面カバーシートまたは背面基材のいずれかの第二基材上に積層する。本発明のＬＯＣＡは、２００ｎｍ〜７００ｎｍの、好ましくは３８０〜４１０ｎｍの範囲の波長を含む電磁照射に暴露することにより、透明な上部基材を介して硬化される。硬化度は、対応する処方化学に特徴的な吸収ピークでのＩＲ吸収の減少を測定することにより決定できる。これは、当業者に十分に確立されている。Ｆｕｓｉｏｎ  ＵＶ  Ｓｙｓｔｅｍｓから入手可能なシステムなどの、連続的高輝度発光システムを用いてＵＶ照射を行うことができる。メタルハライドランプ、ＬＥＤランプ、高圧水銀ランプ、キセノンランプ、キセノンフラッシュランプなどは、約１〜約５Ｊ／ｃｍ２のエネルギー範囲でＵＶ硬化に使用できる。
【００８２】
好ましい実施態様において、上部基材は、ガラスまたはポリマーフィルム、好ましくは、特にポリエチレンテレフタレート、ポリメチル（メタ）アクリレート、ポリイミドフィルムおよび／またはトリアセテートセルロース（ＴＡＣ）を含むプラスチックフィルムから選択される。別の実施態様において、上部基材は、反射体、カバーレンズ、タッチパネル、位相差フィルム、位相差ガラス、ＬＣＤ、レンチキュラーレンズ、ミラー、防眩または反射防止フィルム、アンチスプリンターフィルム、ディフューザーまたは電磁干渉フィルターである。３Ｄ−ＴＶ用途に対して、パッシブ３Ｄ−ＴＶの場合はガラスまたは位相差フィルムがＬＣＤに接着され、裸眼３Ｄの場合はＴＮ  ＬＣＤまたはレンチキュラーレンズが通常のＴＦＴ  ＬＣＤに接着される。ベース基材は、上部に偏光フィルムを備えたＬＣＤモジュールである。ベース基材はディスプレイパネル、好ましくは液晶ディスプレイ、プラズマディスプレイ、発光ダイオード（ＬＥＤ）ディスプレイ、電気泳動ディスプレイおよび陰極線管ディスプレイから選択されるディスプレイパネルであり得る。
【００８３】
さらに別の実施態様において、ディスプレイパネルはタッチ機能を有する。本発明の接着剤は、酸化インジウムスズ被覆ガラスの２つの層を必要とするタッチパネルセンサーを結合するために使用し得る。該接着剤は、特に透明なプラスチックポリメチル（メタ）アクリレートなどのカバーレンズを使用するタッチパネルセンサーとガラスタッチパネルセンサーのエアギャップを埋めるためのカバーレンズ接着に使用し得る。該接着剤は、カバーレンズをＬＣＤモジュールに直接接着するために使用できる。別の実施態様において、本発明は、層間に本発明のＬＯＣＡを有するベース基材上に２つ以上の上部基材が積み重ねられる可能性を含む。
【００８４】
当業者に明らかなように、本発明の精神および範囲から逸脱することなく、本発明の多くの修正および変更を行うことができる。本明細書で説明される特定の実施態様は、例としてのみ提供され、本発明は、添付の特許請求の範囲、およびそのような特許請求の範囲が権利を有する均等物の全範囲によってのみ制限される。
【実施例】
【００８５】
光学特性（％Ｔ、ヘイズ％および黄色指数ｂ＊）は、ＡＳＴＭ  Ｅ９０３およびＡＳＴＭ  Ｄ１００３に従って、Ａｇｉｌｅｎｔ製の分光計Ｃａｒｙ  ３００で測定した。
【００８６】
パーセント透過率（％Ｔ）は以下のように測定した：（１）イソプロパノールで３回拭いた７５ｍｍ×５０ｍｍのプレーンマイクロスライド（Ｃｏｒｎｉｎｇ社製ガラススライド）上に接着剤の小フィルムを置く；（２）力をかけて第二のスライドガラスを接着剤上に接着させる；（３）ＵＶＡ＆Ｖ  １−５Ｊ／ｃｍ２でＤ−ｂｕｌｂ（Ｆｕｓｉｏｎ  Ｓｙｓｔｅｍｓ）を用いて接着剤を硬化させる；および（４）分光計で３００〜９００ｎｍの光透過率を測定する。
【００８７】
末端またはペンダントエポキシ官能性ポリジメチルシロキサン（分子量２０，０００〜３０，０００ｇ／ｍｏｌ）、水素化物末端ポリシロキサン（分子量５，０００ｇ／ｍｏｌ）、Ｐｔ触媒、メタクリロキシプロピルトリメトキシシラン、およびグリシジルプロピルトリメトキシシランは、Ｇｅｌｅｓｔから商業的に入手した。
【００８８】
（メタ）アクリロキシプロピルジメトキシ末端ポリジメチルシロキサンは、Ｈｅｎｋｅｌ社の米国特許第５，３００，６０８号に従って製造した。
【００８９】
ＭＡＰＯ酸は、Ｊ．Ａｍ．Ｃｈｅｍ．Ｓｏｃ．、１９５０、７２（９）、４２９２〜４２９３頁、および、Ｏｒｇａｎｉｃ  Ｒｅａｃｔｉｏｎｓ、Ｉｎｃ．、Ｊｏｈｎ  Ｗｉｌｅｙ＆Ｓｏｎｓ、Ｉｎｃ．による「Ｔｈｅ  Ｓｙｎｔｈｅｓｉｓ  ｏｆ  Ｐｈｏｓｐｈｏｎｉｃ  ａｎｄ  Ｐｈｏｓｐｈｉｎｉｃ  Ａｃｉｄｓ」、Ｇｅｎｎａｄｙ  Ｍ．Ｋｏｓｏｌａｐｏｆｆ、２０１１年３月に従って調製した。
【化１４】
2020531594.tif 000015
【００９０】
ヘプタン、アクリル酸、アセトン、トルエン、Ｋ２ＣＯ３およびｎ−ブチルリチウム（ヘキサン中１．６Ｍ）はＡｌｄｒｉｃｈから商業的に入手した。
【００９１】
比較例１：シラン変性光開始剤（Ｉ）の調製
ヘプタン（無水、６０ｍＬ）中のＭＡＰＯ酸（１０．０ｇ、３４．７ｍｍｏｌ）およびグリシジルプロピルトリメトキシシラン（８．２０ｇ、３４．７ｍｍｏｌ）の溶液を窒素ガス下、室温で１２時間撹拌した。次いで、溶媒を室温、真空下で除去し、淡黄色の液体として生成物を定量的収率で収集した。１Ｈ  ＮＭＲにより、この化合物の同一性が以下の構造（Ｉ）を有することであると確認された。
【化１５】
2020531594.tif 000016
【００９２】
比較例２：シランおよびアクリレート変性光開始剤（ＩＩ）の調製
ヘプタン（無水、６０ｍＬ）中のＭＡＰＯ酸（１０．０ｇ、３４．７ｍｍｏｌ）およびグリシジルプロピルトリメトキシシラン（８．２０ｇ、３４．７ｍｍｏｌ）の溶液を窒素ガス下、室温で撹拌した。次いで、２−イソシアナトエチルメタクリレート（８．０ｇ、０．０５ｍｏｌ）およびトリエチルアミン（１．０ｇ、１０．０ｍｍｏｌ）を前記溶液に加えた。次いで、溶媒を室温、真空下で除去し、淡黄色の液体として生成物を定量的収率で収集した。１Ｈ  ＮＭＲにより、この化合物の同一性は以下の構造（ＩＩ）を有することであると確認された。
【化１６】
2020531594.tif 000017
【００９３】
実施例３：高分子光開始剤（ＩＩＩ）の調製
ヘプタン中のＭＡＰＯ酸（２．３ｇ、８．０ｍｍｏｌ）およびペンダントエポキシ官能基を有するポリジメチルシロキサン（Ｍｗ２０，０００ｇ／ｍｏｌ、１５０ｇ）の溶液を６０℃で４時間攪拌した。その後、溶媒を真空下、６０℃で除去した。淡黄色の液体として生成物を定量的収率で収集した。１Ｈ  ＮＭＲにより、この化合物の同一性は以下の構造を有することであると確認された。
【化１７】
2020531594.tif 000018
【００９４】
実施例４：高分子光開始剤（ＩＶ）の調製
ヘプタン中のＭＡＰＯ酸（２．３ｇ、８．０ｍｍｏｌ）および末端エポキシ官能性ポリジメチルシロキサン（Ｍｗ２０，０００ｇ／ｍｏｌ、１５０ｇ）の溶液を６０℃で４時間攪拌した。その後、溶媒を真空下、６０℃で除去した。１Ｈ  ＮＭＲにより、この化合物の同一性は以下の構造（ＩＶ）を有することであると確認された。
【化１８】
2020531594.tif 000019
【００９５】
実施例５：高分子光開始剤（ＩＶ）の調製
トルエン（２０ｍＬ）、アセトン（２０ｍＬ）および水（２０ｍＬ）中のＭＡＰＯ酸（１．０ｇ、０．３５ｍｍｏｌ）、Ｋ２ＣＯ３（０．５ｇ、３．６ｍｍｏｌ）、臭化アリル（１．０ｇ、８．３ｍｍｏｌ）の溶液を、還流で４時間撹拌した。水層を除去した。水素化物末端ポリシロキサン（Ｍｗ５０００ｇ／ｍｏｌ、５０ｇ、１０ｍｍｏｌ）、Ｐｔ触媒を加え、６０℃で４８時間攪拌した。有機溶媒を除去した後、透明な液体として生成物を収集した。１Ｈ  ＮＭＲにより、この化合物の同一性は以下の構造を有することであると確認された。
【化１９】
2020531594.tif 000020
【００９６】
図１は、実施例３のＵＶ−可視光スペクトルである。破線は、出発物質のエポキシ官能性ＰＤＭＳであり、実線は、実施例３の高分子光開始剤である。実施例３は、４００ｎｍを超えるＵＶ吸収を有するが、出発物質には２５０ｎｍを超えるＵＶ吸収はない。したがって、実施例３は、４００ｎｍを超える波長で硬化することができる高分子光開始剤である。
【００９７】
図２Ａは、実施例３のＧＰＣ屈折率（ＲＩ）クロマトグラムであり、図２Ｂは、実施例３のＧＰＣ  ＵＶクロマトグラムである。破線は、出発物質のエポキシ官能性ＰＤＭＳであり、実線は、実施例３の高分子光開始剤である。出発物質のエポキシ官能性ＰＤＭＳのＲＩおよびＵＶ曲線は、ＵＶ吸収がないことを示す。しかしながら、ＭＡＰＯのＵＶ発色団部分がＰＤＭＳポリマー骨格に化学的に結合するとＵＶ吸光度が得られるため、ＧＰＣ  ＵＶ検出器は信号を検出できる。また、ＵＶクロマトグラムは、ＭＡＰＯ部分がＰＤＭＳ鎖に結合した後、分子量がほぼ同じままであることを示している。
【００９８】
実施例６：光学的に透明な液体接着剤の調製
表１は、１０個のＬＯＣＡ調製物：試料１−２および比較試料Ａ〜Ｄを示す。成分と量を表中に記載する。種々の光開始剤を添加して、ヘイズ、透過率（％）および黄色指数ｂについて試験した。比較試料Ａ〜Ｄは、市販のＩｒｇａｃｕｒｅ  ＴＰＯ、ＴＰＯＬ、８１９を用いて調製し、実施例試料１〜２は、実施例３のポリマー光開始剤を用いて調製した。
【００９９】
【表１】
2020531594.tif 000021
【０１００】
表１に示すように、試料Ａ〜Ｄにおける市販の光開始剤は、調製直後の場合、ヘイズ０で示されるように、Ｍｗ２０，０００または３０，０００ｇ／ｍｏｌのいずれかを有するアクリレート末端ポリジメチルシロキサン樹脂と初めは適合した。しかしながら、８５℃および８５％相対湿度でエイジングした後、試料Ａ〜Ｄのヘイズ％はすべて増加した。本発明の光開始剤により調製した試料１および２のヘイズは、８５℃および８５％相対湿度で５００時間エイジングした後であっても０のままであった。
【０１０１】
当業者に明らかなように、本発明の精神および範囲から逸脱することなく、本発明の多くの修正および変更を行うことができる。本明細書で説明される特定の実施態様は、例としてのみ提供され、本発明は、添付の特許請求の範囲、およびそのような特許請求の範囲が権利を有する均等物の全範囲によってのみ制限される。
【図１】
2020531594.tif 000033
【図２】
2020531594.tif 000034
【国際調査報告】
2020531594.tif 000035
2020531594.tif 000036
2020531594.tif 000037